(57)【要約】【課題】  入手が容易ではない磁性インキを提供するとともに、この磁性インキを用いることで偽造抵抗力が向上した偽造防止印刷物を提供する。【解決手段】  軟磁性材料と半硬磁性材料とを含有し、赤外線透過特性を有するとともに、軟磁性材料と半硬磁性材料の双方の磁気特性を有した磁性インキが提供され、またこの磁性インキが用いられて印刷された第１の領域、磁気特性及び赤外線透過特性のうち少なくともいずれか一つが磁性インキと異なる他のインキが用いられて印刷された第２の領域とを基材上に有し、第１の領域と第２の領域とは可視光下で等色性を有する偽造防止印刷物が提供される。【選択図】図１
2019156917.tif 000002
【特許請求の範囲】
【請求項１】
軟磁性材料と半硬磁性材料とを含有し、
赤外線透過特性を有することを特徴とする磁性インキ。
【請求項２】
前記軟磁性材料が９重量％〜２０重量％の範囲内、前記半硬磁性材料が１重量％〜１０重量％の範囲内で配合されていることを特徴とする請求項１に記載の磁性インキ。
【請求項３】
前記軟磁性材料は、ニッケル系フェライト又はマグネシウム系フェライトであり、
前記半硬磁性材料は、酸化鉄（Ｆｅ２Ｏ３）を主成分とするマグへマイト又はバリウムフェライトであることを特徴とする請求項１又は２に記載の磁性インキ。
【請求項４】
請求項１から３までのいずれか一項に記載された前記磁性インキが用いられて印刷された第１の領域と、磁気特性及び赤外線透過特性のうち少なくともいずれか一つが前記磁性インキと異なる他のインキが用いられて印刷された第２の領域とを、基材の一方の表面、又は一方の表面及び他方の表面上に有し、
前記第１の領域と前記第２の領域とは、可視光下で等色性を有することを特徴とする偽造防止印刷物。
【請求項５】
請求項１から３までのいずれか一項に記載された前記磁性インキが用いられて印刷された第１の領域と、磁気特性及び赤外線透過特性のうち少なくともいずれか一つが前記磁性インキと異なる他のインキが用いられて印刷された第２の領域とを基材の一方の表面上に有し、更に前記基材の他方の表面上に、前記一方の表面上に形成された前記第１の領域に対応する位置に、前記第１の領域と同一面積又は異なる面積で、前記磁性インキが用いられて印刷された第３の領域と、前記一方の表面上に形成された前記第２の領域に対応する位置に、前記第２の領域と同一面積又は異なる面積で、前記他のインキが用いられて印刷された第４の領域とを有し、
前記第１の領域、前記第２の領域、前記第３の領域及び前記第４の領域は、可視光下で等色性を有することを特徴とする偽造防止印刷物。
【請求項６】
請求項１から３までのいずれか一項に記載された前記磁性インキが用いられて印刷された第１の領域と、磁気特性及び赤外線透過特性のうち少なくともいずれか一つが前記磁性インキと異なる他のインキが用いられて印刷された第２の領域とを、基材の一方の表面上に、所定方向の第１の線に沿って前記第１の領域、前記第２の領域の順に配置され、前記第１の線から所定距離を隔てて前記所定方向の第２の線に沿って前記第２の領域、前記第１の領域の順に配置された状態で有し、
前記第１の領域と前記第２の領域とは、可視光下で等色性を有することを特徴とする偽造防止印刷物。
【請求項７】
前記第１の領域及び前記第２の領域のインキ膜厚は、５〜５０μｍであることを特徴とする請求項４又は６に記載の偽造防止印刷物。
【請求項８】
前記第１の領域、前記第２の領域、第３の領域及び第４の領域のインキ膜厚は、５〜５０μｍであることを特徴とする請求項５に記載の偽造防止印刷物。
【請求項９】
前記第１の領域と前記第２の領域とは、前記基材の長辺又は短辺方向に沿って隣接するように配置されていることを特徴とする請求項４又は６に記載の偽造防止印刷物。
【請求項１０】
前記第１の領域と前記第２の領域とは、前記基材の一方の表面上において前記基材の長辺又は短辺方向に沿って隣接するように配置され、
前記第３の領域と前記第４の領域とは、前記基材の一方の表面上において前記基材の長辺又は短辺方向に沿って隣接するように配置されていることを特徴とする請求項５に記載の偽造防止印刷物。
【発明の詳細な説明】
【技術分野】
【０００１】
本発明は、磁性インキ及び偽造防止印刷物に関する。
【背景技術】
【０００２】
機械処理による印刷物の真偽判別としては、赤外線スキャナや赤外線センサによりインキに含まれる材料が赤外線を吸収する特性を利用して赤外線の吸収度合いによる光学特性を用いた識別と、単に磁気の変化を検出する磁気抵抗センサ（以下「ＭＲセンサ」という。）又は近年発達した高周波電流を印加すると外部磁界に応じてインピーダンスが変化する磁気インピーダンスセンサ（以下「ＭＩセンサ」という。）により、磁気を特定する方法等が利用されている。
【０００３】
一方、より高度な偽造防止効果を有する磁気読取用材料として、磁気特性と赤外線特性を兼ね備えた複合機能性材料のニーズが高まっており、機械処理による印刷物の真偽判別に使用されている軟磁性特性又は半硬磁性特性に対して、赤外線反射特性、赤外線透過特性又は赤外線吸収特性を付加する使用例も開示されている。
【０００４】
一例として、赤外線透過特性を有する磁性インキとしては、残留磁化が２５〜３５（ｅｍｕ／ｇ）、保磁力が２５０〜４００（Ｏｅ）及び平均粒子径が１０〜６００（ｎｍ）の特性を有する半硬磁性材料と、ビヒクルを含有する磁性インキ組成物が開示されている（例えば、特許文献１参照）。
【０００５】
赤外線吸収特性を有する磁性インキとしては、酸価５０〜３００ｍｇＫＯＨ／ｇの光重合性アクリレートオリゴマー、光重合性アクリレートモノマー、半硬磁性粉、ワニス樹脂及び光開始剤を必須成分として含有することを特徴とする活性エネルギー線硬化型磁性インキ組成物及びその印刷物が開示されている（例えば、特許文献２参照）。
【０００６】
また、磁気特性及び赤外線特性の双方の真偽判別技術を別々に付与する技術として、第１の印刷画像と第２の印刷画像を等色にし、第１の印刷画像は磁気を含有し、赤外線を吸収する性質を有する色素を含有するインキで印刷され、第２の印刷画像は磁気を含有せず、赤外線を反射する性質を有する色素を含有するインキで印刷された貴重印刷物が開示されている（例えば、特許文献３参照）。
【先行技術文献】
【特許文献】
【０００７】
【特許文献１】特開２００５−２６４０７４号公報
【特許文献２】特開２０１０−２０２７７２号公報
【特許文献３】特開２００４−０９０３８７号公報
【発明の概要】
【発明が解決しようとする課題】
【０００８】
しかしながら、特許文献１記載の技術は、単に磁気の変化を検出するＭＲセンサでは、磁気情報の特定が困難であるものの、半硬磁性特性を有する材料を特定して磁気特性及び光学特性を付与している。このため、残留磁化が大きく、ＭＩセンサ等による残留磁化の検出により、磁気特性の検出が容易であることから磁気特性を模倣されるおそれがあった。
【０００９】
特許文献２記載の技術は、バーコード等の読み取りを対象とした黒色の赤外線吸収特性を有する半硬磁性材料を使用しており、材料としては、各種業界で広く使用されているため、容易に入手可能である。そのため、模倣されるおそれがあり、偽造抵抗力に課題があり、更なる偽造防止の向上が求められていた。
【００１０】
また、特許文献３の技術では、第１の印刷画像のインキが磁気特性を有し、赤外線領域で吸収特性を有する。しかし、一般的な磁性インキは、酸化鉄系黒色材料を使用しており材料固有色が黒系のため、赤外線領域では必然的に吸収特性を有することが知られている。一方、第２の印刷画像のインキは、磁気特性を有さず赤外線領域で透過特性を示す。しかしながら、一般的なインキは、カーボンブラック系材料を使用していない場合、赤外線領域において透過特性を有する。さらに、第１の印刷画像に使用する酸化鉄系黒色材料及びカーボンブラック系材料は、各種業界で広く使用されているため、容易に入手可能である。このため、第１及び第２の印刷画像の磁気特性、赤外線特性の組合せでは、偽造抵抗力に課題があり、更なる偽造防止の向上が求められていた。
【００１１】
本発明は上述した事情に鑑み、入手が容易ではない磁性インキ及びこの磁性インキを用いることで偽造抵抗力を向上させることができる偽造防止印刷物を提供することを目的とする。
【課題を解決するための手段】
【００１２】
本発明の磁性インキは、軟磁性材料と半硬磁性材料とを含有し、赤外線透過特性を有することを特徴とする。また、軟磁性材料が９重量％〜２０重量％の範囲内、半硬磁性材料が１重量％〜１０重量％の範囲内で配合されていることを特徴とする。
【００１３】
本発明の偽造防止印刷物は、磁性インキが用いられて印刷された第１の領域と、磁気特性及び赤外線透過特性のうち少なくともいずれか一つが磁性インキと異なる他のインキが用いられて印刷された第２の領域とを、基材の一方の表面、又は一方の表面及び他方の表面上に有し、第１の領域と第２の領域とは、可視光下で等色性を有することを特徴とする。
【発明の効果】
【００１４】
本発明の磁性インキは赤外線透過特性を有するとともに、軟磁性材料と半硬磁性材料の双方の磁気特性を有し、このような磁性インキを用いることで本発明の偽造防止印刷物によれば、磁気特性の検出が容易ではないとともにインキの入手も容易ではないため、偽造抵抗力を向上させることができる。
【図面の簡単な説明】
【００１５】
【図１】本発明の第１〜第１６の実施の形態による偽造防止印刷物の概略的な一例を示す平面図及びこの平面図におけるＸ−Ｘ’線に沿う縦断面を示す断面図。
【図２】本発明の第１〜第１６の実施の形態による偽造防止印刷物における第１の印刷画像、第２の印刷画像がそれぞれ有する赤外反射率の一例を示す赤外線反射特性図。
【図３】本発明の第１〜第１６の実施の形態による偽造防止印刷物を可視光下で観察した場合の視認効果を示す平面図。
【図４】本発明のインキの形態１によるインキＡ、Ｂを用いて、印刷の形態１により印刷した第１の実施の形態による偽造防止印刷物の構成を示す縦断面図及び磁気インピーダンスの検出量を示す磁気特性図。
【図５】第１の実施の形態による偽造防止印刷物の構成を示す縦断面図及び赤外透過量を示す赤外線透過特性図。
【図６】本発明のインキの形態１によるインキＡ、Ｂを用いて、印刷の形態２により印刷した第２の実施の形態による偽造防止印刷物の構成を示す縦断面図及び磁気インピーダンスの検出量を示す磁気特性図。
【図７】第２の実施の形態による偽造防止印刷物の構成を示す縦断面図及び赤外透過量を示す赤外線透過特性図。
【図８】本発明のインキの形態１によるインキＡ、Ｂを用いて、印刷の形態３により印刷した第３の実施の形態による偽造防止印刷物の構成を示す縦断面図及び磁気インピーダンスの検出量を示す磁気特性図。
【図９】第３の実施の形態による偽造防止印刷物の構成を示す縦断面図及び赤外透過量を示す赤外線透過特性図。
【図１０】本発明のインキの形態１によるインキＡ、Ｂを用いて、印刷の形態４により印刷した第４の実施の形態による偽造防止印刷物の構成を示す縦断面図及び磁気インピーダンスの検出量を示す磁気特性図。
【図１１】第４の実施の形態による偽造防止印刷物の構成を示す縦断面図及び赤外透過量を示す赤外線透過特性図。
【図１２】本発明のインキの形態２によるインキＡ、Ｃを用いて、印刷の形態１により印刷した第５の実施の形態による偽造防止印刷物の構成を示す縦断面図及び磁気インピーダンスの検出量を示す磁気特性図。
【図１３】第５の実施の形態による偽造防止印刷物の構成を示す縦断面図及び赤外透過量を示す赤外線透過特性図。
【図１４】本発明のインキの形態２によるインキＡ、Ｃを用いて、印刷の形態２により印刷した第６の実施の形態による偽造防止印刷物の構成を示す縦断面図及び磁気インピーダンスの検出量を示す磁気特性図。
【図１５】第６の実施の形態による偽造防止印刷物の構成を示す縦断面図及び赤外透過量を示す赤外線透過特性図。
【図１６】本発明のインキの形態２によるインキＡ、Ｃを用いて、印刷の形態３により印刷した第７の実施の形態による偽造防止印刷物の構成を示す縦断面図及び磁気インピーダンスの検出量を示す磁気特性図。
【図１７】第７の実施の形態による偽造防止印刷物の構成を示す縦断面図及び赤外透過量を示す赤外線透過特性図。
【図１８】本発明のインキの形態２によるインキＡ、Ｃを用いて、印刷の形態４により印刷した第８の実施の形態による偽造防止印刷物の構成を示す縦断面図及び磁気インピーダンスの検出量を示す磁気特性図。
【図１９】第８の実施の形態による偽造防止印刷物の構成を示す縦断面図及び赤外透過量を示す赤外線透過特性図。
【図２０】本発明のインキの形態３によるインキＡ、Ｄを用いて、印刷の形態１により印刷した第９の実施の形態による偽造防止印刷物の構成を示す縦断面図及び磁気インピーダンスの検出量を示す磁気特性図。
【図２１】第９の実施の形態による偽造防止印刷物の構成を示す縦断面図及び赤外透過量を示す赤外線透過特性図。
【図２２】本発明のインキの形態３によるインキＡ、Ｄを用いて、印刷の形態２により印刷した第１０の実施の形態による偽造防止印刷物の構成を示す縦断面図及び磁気インピーダンスの検出量を示す磁気特性図。
【図２３】第１０の実施の形態による偽造防止印刷物の構成を示す縦断面図及び赤外透過量を示す赤外線透過特性図。
【図２４】本発明のインキの形態３によるインキＡ、Ｄを用いて、印刷の形態３により印刷した第１１の実施の形態による偽造防止印刷物の構成を示す縦断面図及び磁気インピーダンスの検出量を示す磁気特性図。
【図２５】第１１の実施の形態による偽造防止印刷物の構成を示す縦断面図及び赤外透過量を示す赤外線透過特性図。
【図２６】本発明のインキの形態３によるインキＡ、Ｄを用いて、印刷の形態４により印刷した第１２の実施の形態による偽造防止印刷物の構成を示す縦断面図及び磁気インピーダンスの検出量を示す磁気特性図。
【図２７】第１２の実施の形態による偽造防止印刷物の構成を示す縦断面図及び赤外透過量を示す赤外線透過特性図。
【図２８】本発明のインキの形態４によるインキＡ、Ｅを用いて、印刷の形態１により印刷した第１３の実施の形態による偽造防止印刷物の構成を示す縦断面図及び磁気インピーダンスの検出量を示す磁気特性図。
【図２９】第１３の実施の形態による偽造防止印刷物の構成を示す縦断面図及び赤外透過量を示す赤外線透過特性図。
【図３０】本発明のインキの形態４によるインキＡ、Ｅを用いて、印刷の形態２により印刷した第１４の実施の形態による偽造防止印刷物の構成を示す縦断面図及び磁気インピーダンスの検出量を示す磁気特性図。
【図３１】第１４の実施の形態による偽造防止印刷物の構成を示す縦断面図及び赤外透過量を示す赤外線透過特性図。
【図３２】本発明のインキの形態４によるインキＡ、Ｅを用いて、印刷の形態３により印刷した第１５の実施の形態による偽造防止印刷物の構成を示す縦断面図及び磁気インピーダンスの検出量を示す磁気特性図。
【図３３】第１５の実施の形態による偽造防止印刷物の構成を示す縦断面図及び赤外透過量を示す赤外線透過特性図。
【図３４】本発明のインキの形態４によるインキＡ、Ｅを用いて、印刷の形態４により印刷した第１６の実施の形態による偽造防止印刷物の構成を示す縦断面図及び磁気インピーダンスの検出量を示す磁気特性図。
【図３５】第１６の実施の形態による偽造防止印刷物の構成を示す縦断面図及び赤外透過量を示す赤外線透過特性図。
【発明を実施するための形態】
【００１６】
以下、本発明の実施の形態について図面を参照して説明する。なお、各実施の形態において同一の構成要素には同一の符号を付して重複する説明は省略する。
【００１７】
図１（ａ）に、後述する本発明の第１〜第１６の実施の形態による偽造防止印刷物（以下「印刷物」という。）における一例を平面図として示し、この平面図におけるＸ−Ｘ´線に沿う縦断面を図１（ｂ）に示す。
【００１８】
印刷物１ａは、基材２上の少なくとも一部に偽造防止印刷領域３を有する。この偽造防止印刷領域３には、単一の図柄の印刷画像４が形成される。印刷画像４は、第１の印刷画像４ａと、第２の印刷画像４ｂとが組み合わされて形成される。
【００１９】
第１の印刷画像４ａは、図中一方向に沿ってハッチングされた領域で表され、第２の印刷画像４ｂは、他の方向に沿ってハッチングされた領域で表される。この第１の印刷画像４ａ、第２の印刷画像４ｂは、説明のためハッチングで示されているが、実際の印刷物においてはハッチングに限定されるものではなく、ベタ、網点、線画等、画像を形成し得るあらゆるものが含まれる。
【００２０】
なお、図１に示された第１の印刷画像４ａと第２の印刷画像４ｂとは、少なくとも一部の領域において相互に接触あるいは隣接しているが、必ずしも相互に接触あるいは隣接していないものであってもよい。
【００２１】
第１の印刷画像４ａと第２の印刷画像４ｂとは、偽造防止効果を得るため、肉眼で観察した場合にほぼ等色で視認され得るように印刷される。また、第１の印刷画像４ａと第２の印刷画像４ｂとで形成される図柄は限定されるものではなく、自然物や造形物、例えば山、川、植物、動物、人物、建物、乗り物、記号、マーク、数字等を適宜選択したものなど、あらゆるものが含まれる。
【００２２】
以下に、本発明の第１〜第１６の実施の形態において、第１の印刷画像４ａを形成するインキＡについて説明する。
【００２３】
第１の印刷画像４ａを形成するインキＡは、赤外線透過特性を有するとともに、軟磁性材料と半硬磁性材料の双方の磁気特性を有するものである。
【００２４】
インキＡは、主に顔料、ワニス、乾燥剤等の総重量に対して、軟磁性材料及び半硬磁性材料を混合した材料が１０〜３０重量％配合される。
【００２５】
軟磁性材料としては、例えば、マグネシウム系フェライト（Ｍｇ系フェライト）又はニッケル系フェライト（Ｎｉ系フェライト）が挙げられる。マグネシウム系フェライト（Ｍｇ系フェライト）としては、Ｍｇ−Ｚｎ系フェライト、Ｍｎ−Ｍｇ系フェライト、Ｃａ−Ｍｇ系フェライト、Ｃｕ−Ｚｎ−Ｍｇ系フェライト及びＣｕ−Ｚｎ−Ｚｒ−Ｍｇ系フェライト等がある。ニッケル系フェライト（Ｎｉ系フェライト）としては、Ｎｉ−Ｚｎフェライト、Ｃｕ−Ｚｎフェライト及びＮｉ−Ｃｕ−Ｚｎフェライト等がある。なお、特に適しているのは、Ｃｕ−Ｚｎ−Ｍｇ系フェライトである。当該材料は、人体に対する危険性や有害性がニッケル系材料より少ない材料であり、赤外線透過特性も良好である。さらに、使用するワニスに対する濡れや、インキの流動特性を改善するために、ステアリン酸等をはじめとした表面処理を施してもよい。
【００２６】
半硬磁性材料としては、例えば、酸化鉄（Ｆｅ２Ｏ３）を主成分とするマグへマイト、バリウムフェライト等がある。マグへマイトとしては、球状／粒状結晶マグへマイトがある。
【００２７】
ワニスとしては、例えば、アマニ油、オリーブ油、ヒマシ油、ヒマワリ油等の油脂類、鯨ロウ、ミツロウ、ラノリン、カルナウバワックス、キャンデリアワックス、モンタンワックス等の天然ワックス類、パラフィンワックス、マイクロクリスタリンワックス、酸化ワックス、エステルワックス、低分子量ポリエチレン等の合成ワックス類、ラウリン酸、ミリスチン酸、パルミチン酸、ステアリン酸、フロメン酸、ヘベニン酸等の高級脂肪酸類、ステアリルアルコール、ヘベニルアルコール等の高級アルコール類、ワセリン、グリセリン等の石鹸類、グルコース、エチレングルコース、アミロース等の炭化水素類、脂肪酸エステル等のエステル類、ステアリンアミド、オレインアミド等のアミド類、ポリアミド系樹脂、ポリエステル系樹脂、エポキシ系樹脂、ポリウレタン系樹脂、アクリル系樹脂、塩化ビニル系樹脂、セルロース系樹脂、ポリビニル系樹脂、石油系樹脂、エチレン−酢酸ビニル共重合体樹脂、フェノール系樹脂、スチレン系樹脂、ロジン変性樹脂、テルビン樹脂等の樹脂類、天然ゴム、スチレンブタジエンゴム、イソプレンゴム、クロロプレンゴム等のエラストマー類、水添石油樹脂、シリコーン、流動パラフィン、フッ素樹脂等のタッキファイヤー類等を単独又は含有されたものを使用することができる。
【００２８】
添加剤として、例えば顔料、染料、界面活性剤、充填剤、酸化防止剤、乾燥剤等を使用することができる。
【００２９】
インキＡの色彩は、相互にほぼ等色であれば限定されない。例えば、黒系色を一例にとる黄色、赤色及び青色顔料等を適宜配合することにより、容易に等色性の調整が可能である。
【００３０】
インキＡの乾燥方式としては、例えば紫外線硬化性インキ、酸化重合性インキ、紫外線硬化酸化重合併用型インキ、溶剤型インキ、水性蒸発型インキ等限定されるものではない。
【００３１】
また、磁気特性及び赤外線特性の双方の特性に影響を与えない範囲で、インキＡにパール顔料、ガラスフレーク、コレステリック液晶顔料、蛍光顔料、蓄光顔料等の機能性顔料を含有することができ、それぞれの付加的な効果を追加することができる。
【００３２】
なお、本発明の印刷物の基材には、赤外線を反射又は透過するものであれば特に限定されることはなく、例えば上質紙、コート紙、アート紙等の用紙、プラスティック等を用いることができる。
【００３３】
第１の印刷画像４ａを形成するこのインキＡは、保磁力が１０５〜２１０（Ｏｅ）、かつ、残留磁化が１．５〜８．０（ｅｍｕ／ｇ）であり、赤外線領域で透過特性を有する。なお、赤外線透過特性は、基材の材質、厚みにより影響を受けるため、赤外線反射特性では、例えば、９４０（ｎｍ）付近での赤外反射率が６０〜９０重量％の範囲である必要がある。この保磁力及び残留磁化が上述した範囲内であれば、後述する磁気特性に基づく真偽判別方法により、特殊な判別装置を用いなくとも容易に真偽判別することができる。
【００３４】
ここで、残留磁化は、磁性体に磁場を加えた後、磁場を除いた後も残る磁化をいう。また保磁力は、磁化された磁性体を磁化されていない状態に戻す磁場の強さをいう。軟磁性材料は、外部磁界下では磁化されているが、外部磁界がなくなると磁化を失い、保磁力が小さく、かつ、透磁率が大きい磁性材料をいう。
【００３５】
軟磁性材料の平均粒子径は、１〜１０（μｍ）であることが好ましい。なお、第１の印刷画像４ａと第２の印刷画像４ｂとをほぼ等色にするために、３原色である黄色、赤色及び青色の着色顔料や黒系アゾ顔料を適宜加えて調色することが望ましい。
【００３６】
半硬磁性インキは、軟磁性と半硬磁性との間の中間の磁性を有する。インキＡは、軟磁性材料と半硬磁性材料との配合割合が、以下の範囲内にあることが望ましい。
（最小）  軟磁性材料    ９重量％  −  半硬磁性材料    １重量％
（最大）  軟磁性材料  ２０重量％  −  半硬磁性材料  １０重量％
【００３７】
なお、軟磁性材料と半硬磁性材料との配合率が最小の組合せを下回った場合には、磁気特性の出力値が低くなり過ぎて、検知が困難となる可能性がある。
【００３８】
軟磁性材料と半硬磁性材料との配合率が最大の組合せを上回った場合には、磁気特性の出力値が必要以上に大きくなり、過剰に検知されることとなり、偽造抵抗力が低下するおそれがある。さらに、油分が少なくなり過ぎて、油分により顔料を包囲することができず基材への転移が困難となるなどインキ特性に影響を与え、その結果印刷物としての適性が損なわれる可能性がある。
【００３９】
以下に、本発明の第１〜第１６の実施の形態において、第２の印刷画像４ｂを形成するインキＢ〜Ｅについて説明する。
【００４０】
インキＢは、赤外線吸収特性を有するとともに、磁性材料を全く含まず磁性を有さないものである。インキＢは、主に顔料、ワニス、乾燥剤の他に、カーボンブラックが配合される。このインキＢを選択して第２の印刷画像４ｂを形成した場合、第１の印刷画像４ａを形成するインキＡとは赤外線透過特性が異なり偽造防止効果が得られる。
【００４１】
インキＣは、赤外線吸収特性を有するとともに、軟磁性材料のみを含み軟磁性を有するものである。インキＣは、主に顔料、ワニス、乾燥剤との総重量に対して９〜２０重量％の軟磁性材料及びカーボンブラックが配合される。このインキＣを選択して第２の印刷画像４ｂを形成した場合、第１の印刷画像４ａを形成するインキＡとは赤外線透過特性が異なるとともに、軟磁性を有することで異なる磁気特性が得られる。このインキＣは、軟磁性材料を含むことで、インキＢと比較し、第１の印刷画像４ａを形成するインキＡとの等色性が向上し、可視光下で観察した場合に、第１の印刷画像４ａと第２の印刷画像４ｂとの特定がより困難となる。
【００４２】
インキＤは、赤外線吸収特性を有するとともに、半硬磁性材料のみを含み半硬磁性を有するものである。インキＤは、主に顔料、ワニス、乾燥剤との総重量に対して１〜１０重量％の半硬磁性材料及びカーボンブラックが配合される。このインキＤを選択して第２の印刷画像４ｂを形成した場合、第１の印刷画像４ａを形成するインキＡとは赤外線透過特性が異なるとともに、半硬磁性材料のみを含むことで異なる磁気特性が得られる。このインキＤは、軟磁性材料を含むことで、インキＢと比較し、第１の印刷画像４ａを形成するインキＡとの等色性が向上し、可視光下で観察した場合に、第１の印刷画像４ａと第２の印刷画像４ｂとの特定がより困難となる。
【００４３】
インキＥは、赤外線吸収特性を有するとともに、軟磁性材料及び半硬磁性材料を含み双方の磁気特性を有するものである。インキＥは、主に顔料、ワニス、乾燥剤との総重量に対して９〜２０重量％の軟磁性材料、１〜１０重量％半硬磁性材料及びカーボンブラックが配合される。このインキＥを選択して第２の印刷画像４ｂを形成した場合、第１の印刷画像４ａを形成するインキＡとは磁気特性において相違はないが、異なる赤外線透過特性が得られる。このインキＥは、軟磁性材料及び半硬磁性材料を含むことで、インキＢ、Ｃ、Ｄと比較し、第１の印刷画像４ａを形成するインキＡとの等色性が更に向上し、可視光下で観察した場合に、第１の印刷画像４ａと第２の印刷画像４ｂとの特定がより困難となり、偽造防止効果が向上する。
【００４４】
第１の印刷画像４ａ、第２の印刷画像４ｂのインキ膜厚は、例えば５〜５０μｍとしてもよい。
【００４５】
図２に、赤外線透過特性により真偽判別を行う場合における第１の印刷画像４ａの赤外反射率１６ａと、第２の印刷画像４ｂの赤外反射率１６ｂとの関係について説明する。
【００４６】
赤外線透過特性を有する第１の印刷画像４ａの赤外反射率１６ａは、例えば６０〜９０％の範囲内であることが望ましい。赤外線吸収特性を有する第２の印刷画像４ｂの赤外反射率１６ｂは、例えば１０〜３０％の範囲内であることが望ましい。この場合には、第１の印刷画像４ａの赤外反射率１６ａと第２の印刷画像４ｂの赤外反射率１６ｂとの間には、４０％の差が存在するため、高精度な真偽判別を容易に行うことができる。なお、ここで赤外線とは波長が０．７〜２．５μｍの範囲内のものをいうが、０．９〜１．０μｍの範囲内であるものが望ましい。
【００４７】
図３に、偽造防止印刷領域３において、第１の印刷画像４ａと第２の印刷画像４ｂとが組み合わされて形成され、単一の建物を例示する単一の図柄の印刷画像４を可視光下で肉眼により観察した場合に得られる視認結果を示す。上述したように、第１の印刷画像４ａと第２の印刷画像４ｂとは相互に等色性を有するため、両者を区別して視認することが極めて困難であり一体の印刷画像４として視認される。
次に、第１〜第１６の実施の形態による印刷物について説明する。
【００４８】
（１）第１の実施の形態による印刷物
以下のようなインキの形態１によるインキを用いて、印刷の形態１で印刷した、第１の実施の形態による印刷物１０１について説明する。
【００４９】
１）インキの形態：１
以下のような特性を有する二種類のインキＡ、Ｂを用いる。
インキＡ：赤外線透過特性を有する。
軟磁性材料及び半硬磁性材料を含有し、双方の磁気特性を有する。
インキＢ：赤外線吸収特性を有する。
磁性材料を含有せず、磁性を有していない。
【００５０】
２）印刷の形態：１
図４（ａ）、図５（ａ）に示されるように、基材の一方の表面上にのみ、インキＡを用いて単一の建物を例示する図柄の図中左半分を印刷して領域１０１Ａを形成し、インキＢを用いてこの図柄の図中右半分を印刷して領域１０１Ｂを形成する。
【００５１】
磁気特性として、図４（ｂ）に示されるように印刷物１０１を、印刷物１０１の長辺方向に相当する第１の方向（図中、右方向）に搬送して磁気センサ１３により磁気インピーダンスを読み取る。
【００５２】
インキＡを用いて印刷した領域１０１Ａでは、所定値の磁気インピーダンス６ｂが検出され、インキＢを用いて印刷した領域１０１Ｂでは、印刷されていない領域８と同様にほぼゼロレベルの低い磁気インピーダンス６ａが検出される。なお、第１の印刷画像４ａと第２の印刷画像４ｂとを印刷物１０１の短辺方向に沿って隣接するように配置した場合は、第１の方向に直交する第２の方向（図中、上下方向）に印刷物１０１を搬送して磁気インピーダンスを読み取る。
【００５３】
印刷物１０１の真偽判別を行う際には、基準値７を設定し、読み取った磁気インピーダンス６ａ、６ｂと基準値７とを比較照合することで、印刷物１０１の真偽を判別することができる。
【００５４】
赤外線透過／吸収特性として、図５（ｂ）に示されるように印刷物１０１を第１の方向に搬送して赤外線センサ１２により赤外線の透過量を測定する。インキＡを用いて印刷した領域１０１Ａでは、インキＡの存在により、インキが全く存在しない領域８の赤外透過量１０ａよりもある程度低下した赤外透過量１０ｂが測定される。インキＢを用いて印刷した領域１０１Ｂでは、赤外線が吸収されて大幅に低下した赤外透過量１０ｃが測定される。
【００５５】
印刷物１０１の真偽判別を行う際には、基準値１１を設定し、読み取った赤外透過量１０ａ、１０ｂ、１０ｃと基準値１１とを比較照合することで、印刷物１０１の真偽を判別することができる。
【００５６】
（２）第２の実施の形態による印刷物
上述したインキの形態１によるインキを用いて、印刷の形態２で印刷した、第２の実施の形態による印刷物１０２について説明する。
【００５７】
２）印刷の形態：２
図６（ａ）、図７（ａ）に示されるように、基材の一方の表面上に、インキＡを用いて図柄の図中左半分を印刷して領域１０２Ａ１を形成し、インキＢを用いて図柄の図中右半分を印刷して領域１０２Ｂ１を形成する。基材の他方の表面上に、インキＡを用いて領域１０２Ａ１の裏面側の対応する位置に図柄の図中左半分を同一面積で印刷して領域１０２Ａ２を形成し、インキＢを用いて領域１０２Ｂ１の裏面側の対応する位置に図柄の図中右半分を同一面積で印刷して領域１０２Ｂ２を形成する。
【００５８】
磁気特性として、図６（ｂ）に示されるように印刷物１０２を第１の方向に搬送して磁気センサ１３により磁気インピーダンスを読み取る。インキＡを用いて印刷した領域１０２Ａ１及び１０２Ａ２では、表裏に形成されたことで片面のみのときの２倍の磁気インピーダンス６ｂが検出され、インキＢを用いて印刷した領域１０２Ｂ１及び１０２Ｂ２では、印刷されていない領域８と同様にほぼゼロレベルの低い磁気インピーダンス６ａが検出される。
【００５９】
印刷物１０２の真偽判別を行う際には、基準値７を設定し、読み取った磁気インピーダンス６ａ、６ｂと基準値７とを比較照合することで、印刷物１０２の真偽を判別することができる。
【００６０】
赤外線透過／吸収特性として、図７（ｂ）に示されるように印刷物１０２を第１の方向に搬送して赤外線センサ１２の透過量を測定する。インキＡを用いて印刷した領域１０２Ａ１及び１０２Ａ２では、インキが全く存在しない領域８の赤外透過量１０ａよりもインキＡの存在によりある程度低下した赤外透過量１０ｂが測定される。インキＢを用いて印刷した領域１０２Ｂ１及び１０２Ｂ２では、赤外線が吸収されて大幅に低下した赤外透過量１０ｃが測定される。
【００６１】
印刷物１０２の真偽判別を行う際には、基準値１１を設定し、読み取った赤外透過量１０ａ、１０ｂ、１０ｃと基準値１１とを比較照合することで、印刷物１０２の真偽を判別することができる。
【００６２】
（３）第３の実施の形態による印刷物
上述したインキの形態１によるインキを用いて、印刷の形態３で印刷した、第３の実施の形態による印刷物１０３について説明する。
【００６３】
２）印刷の形態：３
図８（ａ）、図９（ａ）に示されるように、基材の一方の表面上に、インキＡを用いて図柄の図中左半分を印刷して領域１０３Ａ１を形成し、インキＢを用いて図柄の図中右半分を印刷して領域１０３Ｂ１を形成する。基材の他方の表面上に、インキＡを用いて領域１０３Ａ１の裏面側の対応する位置に、領域１０３Ａ１よりも大きい面積で図柄の図中左半分を印刷して領域１０３Ａ２を形成し、インキＢを用いて領域１０３Ｂ１の裏面側の対応する位置に、領域１０３Ｂ１よりも大きい面積で図柄の図中右半分を印刷して領域１０３Ｂ２を形成する。
【００６４】
磁気特性として、図８（ｂ）に示されるように印刷物１０３を第１の方向に搬送して磁気センサ１３により磁気インピーダンスを測定すると、インキＡを用いて印刷した領域のうち、領域１０３Ａ２のみが存在する領域では、インキのない領域８の磁気インピーダンス６ａよりも高い磁気インピーダンス６ｂが検出され、領域１０３Ａ１及び領域１０３Ａ２が重複するように存在する領域では、磁気インピーダンス６ｂの２倍の高さの磁気インピーダンス６ｃが検出される。インキＢを用いて印刷した領域のうち、領域１０３Ｂ２のみが存在する領域と、領域１０３Ｂ１及び領域１０３Ｂ２が重複するように存在する領域とでは、いずれもインキのない領域８と同じ磁気インピーダンス６ａが検出される。
【００６５】
印刷物１０３の真偽判別を行う際には、基準値７を設定し、読み取った磁気インピーダンス６ａ、６ｂ、６ｃと基準値７とを比較照合することで、印刷物１０３の真偽を判別することができる。
【００６６】
赤外線透過／吸収特性として、図９（ｂ）に示されるように印刷物１０３を第１の方向に搬送し赤外線センサ１２により赤外透過量を測定すると、インキＡを用いて印刷した領域のうち、領域１０３Ａ２のみが存在する領域では、インキＡが片面に存在することにより、インキが全く存在しない領域８の赤外透過量１０ａよりもある程度低下した赤外透過量１０ｂが測定される。領域１０３Ａ１及び１０３Ａ２が存在する領域では、インキＡが両面に存在することにより赤外透過量１０ｂの２倍に低下した赤外透過量１０ｃが測定される。インキＢを用いて印刷した領域のうち、領域１０３Ｂ１及び１０２Ｂ２が存在する領域では、最も低下した赤外透過量１０ｄが測定される。領域１０３Ｂ２のみが存在する領域では、２番目に大きく低下した赤外透過量１０ｅが測定される。
【００６７】
印刷物１０３の真偽判別を行う際には、基準値１１を設定し、読み取った赤外透過量１０ａ、１０ｂ、１０ｃ、１０ｄ、１０ｅと基準値１１とを比較照合することで、印刷物１０３の真偽を判別することができる。
【００６８】
（４）第４の実施の形態による印刷物
上述したインキの形態１によるインキを用いて、印刷の形態４で印刷した、第４の実施の形態による印刷物１０４について説明する。
【００６９】
２）印刷の形態：４
図１０（ａ）、図１１（ａ）に示されるように、基材の一方の表面上に、インキＡを用いて図柄の図中左上の４分の１を印刷して領域１０４Ａ１を形成し、インキＢを用いて図柄の図中右上の４分の１を印刷して領域１０４Ｂ２を形成する。さらに基材の同じく一方の表面上に、インキＢを用いて図柄の図中左下の４分の１を印刷して領域１０４Ｂ１を形成し、インキＡを用いて図柄の図中右下の４分の１を印刷して領域１０４Ａ２を形成する。このように、インキＡの領域とインキＢの領域とを第１の方向及び第２の方向に沿って交互となるように配置する。
【００７０】
磁気特性として、図１０（ｂ）に示されるように印刷物１０４を第１の方向に搬送し、図示されない第１の走査線に沿って磁気センサ１３により磁気インピーダンスを測定すると、領域１０４Ａ１が存在する領域では、インキが存在しない領域８の磁気インピーダンス６ａよりも高い磁気インピーダンス６ｂが検出される。領域１０４Ｂ２が存在する領域は、インキが存在しない領域８と同じ磁気インピーダンス６ａが検出される。第１の走査線から所定距離を隔てた第２の走査線に沿って、印刷物１０４における領域１０４Ｂ１、１０４Ａ２を横断するように磁気センサ１３により磁気インピーダンスを測定した場合は、図１０（ｂ）における左右が入れ替わった結果が検出される。
【００７１】
印刷物１０４の真偽判別を行う際には、基準値７を設定し、読み取った磁気インピーダンス６ａ、６ｂと基準値７とを比較照合することで、印刷物１０４の真偽を判別することができる。
【００７２】
赤外線透過／吸収特性として、図１１（ｂ）に示されるように印刷物１０４を第１の方向に搬送して領域１０４Ａ１、１０４Ｂ２を横断する第１の走査線に沿って赤外線センサ１２で赤外透過量を測定すると、領域１０４Ａ１が存在する領域では、インキＡが片面に存在することにより、インキが全く存在しない領域８の赤外透過量１０ａよりもある程度低下した赤外透過量１０ｂが測定される。領域１０４Ｂ２が存在する領域では、大きく低下した赤外透過量１０ａが測定される。第１の走査線から所定距離を隔てた第２の走査線に沿って、印刷物１０４における領域１００Ｂ１、１０４Ａ２を横断するように赤外線センサ１２で赤外透過量を測定した場合は、図１１（ｂ）における左右が入れ替わった結果が検出される。
【００７３】
印刷物１０４の真偽判別を行う際には、基準値１１を設定し、読み取った赤外透過量１０ａ、１０ｂ、１０ｃと基準値１１とを比較照合することで、印刷物１０４の真偽を判別することができる。
【００７４】
また、本実施の形態によれば、印刷物１０４を第１の方向に搬送して磁気センサ１３、赤外線センサ１２により測定する場合に限らず、第２の方向に印刷物１０４を搬送しても同様に測定することが可能である。すなわち、２方向で磁気インピーダンス、赤外透過量を測定することができるため、搬送方向に依存することなく優れた機械読み取り性を得ることができる。
【００７５】
（５）第５の実施の形態による印刷物
以下のようなインキの形態２によるインキを用いて、印刷の形態１で印刷した、第５の実施の形態による印刷物１０５について説明する。
【００７６】
１）インキの形態：２
以下のような特性を有する二種類のインキＡ、Ｃを用いる。
インキＡ：赤外線透過特性を有する。
軟磁性材料及び半硬磁性材料を含有し、双方の磁気特性を有する。
インキＣ：赤外線吸収特性を有する。
軟磁性材料を含有し、軟磁性を有する。
【００７７】
２）印刷の形態：１
図１２（ａ）、図１３（ａ）に示されるように、基材の一方の表面上にのみ、インキＡを用いて図柄の図中左半分を印刷して領域１０５Ａを形成し、インキＣを用いて図柄の図中右半分を印刷して領域１０５Ｃを形成する。
【００７８】
磁気特性として、図１２（ｂ）に示されるように印刷物１０５を第１の方向に搬送して磁気センサ１３により磁気インピーダンスを測定すると、インキＡを用いて印刷した領域１０５Ａでは、最も高い磁気インピーダンス６ｂが検出され、インキＣを用いて印刷した領域１０５Ｃでは、領域１０５Ａよりも小さく、インキが存在しない領域８の磁気インピーダンス６ａよりも高い磁気インピーダンス６ｃが検出される。
【００７９】
印刷物１０５の真偽判別を行う際には、基準値７を設定し、読み取った磁気インピーダンス６ａ、６ｂ、６ｃと基準値７とを比較照合することで、印刷物１０５の真偽を判別することができる。
【００８０】
赤外線透過／吸収特性として、図１３（ｂ）に示されるように印刷物１０５を第１の方向に搬送して赤外線センサ１２で赤外透過量を測定すると、インキＡを用いて印刷した領域１０５Ａでは、インキＡの存在により、インキが全く存在しない領域８の赤外透過量１０ａよりもある程度低下した赤外透過量１０ｂが測定される。インキＣを用いて印刷した領域１０５Ｃでは、赤外線が吸収されて大幅に低下した赤外透過量１０ｃが測定される。
【００８１】
印刷物１０５の真偽判別を行う際には、基準値１１を設定し、読み取った赤外透過量１０ａ、１０ｂ、１０ｃと基準値１１とを比較照合することで、印刷物１０５の真偽を判別することができる。
【００８２】
（６）第６の実施の形態による印刷物
上述したインキの形態２によるインキを用いて、上述した印刷の形態２で印刷した、第６の実施の形態による印刷物１０６について説明する。
【００８３】
２）印刷の形態：２
図１４（ａ）、図１５（ａ）に示されるように、基材の一方の表面上に、インキＡを用いて図柄の図中左半分を印刷して領域１０６Ａ１を形成し、インキＣを用いて図柄の図中右半分を印刷して領域１０６Ｃ１を形成する。基材の他方の表面上に、インキＡを用いて領域１０６Ａ１の裏面側の対応する位置に図柄の図中左半分を同一面積で印刷して領域１０６Ａ２を形成し、インキＣを用いて領域１０６Ｃ１の裏面側の対応する位置に図柄の図中右半分を同一面積で印刷して領域１０６Ｃ２を形成する。
【００８４】
磁気特性として、図１４（ｂ）に示されるように印刷物１０６を第１の方向に搬送し磁気センサ１３により磁気インピーダンスを測定すると、インキＡを用いて印刷した領域１０６Ａ１及び１０６Ａ２では、最も高い磁気インピーダンス６ｂが検出され、インキＣを用いて印刷した領域１０６Ｃ１及び１０６Ｃ２では、磁気インピーダンス６ｂの２分の１の磁気インピーダンス６ｃが検出される。
【００８５】
印刷物１０６の真偽判別を行う際には、基準値７を設定し、読み取った磁気インピーダンス６ａ、６ｂ、６ｃと基準値７とを比較照合することで、印刷物１０６の真偽を判別することができる。
【００８６】
赤外線透過／吸収特性として、図１５（ｂ）に示されるように印刷物１０６を第１の方向に搬送して赤外線センサ１２で赤外透過量を測定すると、インキＡを用いて印刷した領域１０６Ａ１及び１０６Ａ２では、インキＡの存在により、インキが全く存在しない領域８の赤外透過量１０ａよりもある程度低下した赤外透過量１０ｂが測定される。インキＣを用いて印刷した領域１０６Ｃ１及び１０６Ｃ２では、赤外線が吸収されて大幅に低下した赤外透過量１０ｃが測定される。
【００８７】
印刷物１０６の真偽判別を行う際には、基準値１１を設定し、読み取った赤外透過量１０ａ、１０ｂ、１０ｃと基準値１１とを比較照合することで、印刷物１０６の真偽を判別することができる。
【００８８】
（７）第７の実施の形態による印刷物
上述したインキの形態２によるインキを用いて、上述した印刷の形態３で印刷した、第７の実施の形態による印刷物１０７について説明する。
【００８９】
２）印刷の形態：３
図１６（ａ）、図１７（ａ）に示されるように、基材の一方の表面上に、インキＡを用いて図柄の図中左半分を印刷して領域１０７Ａ１を形成し、インキＣを用いて図柄の図中右半分を印刷して領域１０７Ｃ１を形成する。基材の他方の表面上に、インキＡを用いて領域１０７Ａ１の裏面側の対応する位置に、領域１０７Ａ１よりも大きい面積で図柄の図中左半分を印刷して領域１０７Ａ２を形成し、インキＣを用いて領域１０７Ｃ１の裏面側の対応する位置に、領域１０７Ｃ１よりも大きい面積で図柄の図中右半分を印刷して領域１０７Ｃ２を形成する。
【００９０】
磁気特性として、図１６（ｂ）に示されるように印刷物１０７を第１の方向に搬送して磁気センサ１３で磁気インピーダンスを測定すると、インキＡを用いて印刷した領域のうち、領域１０７Ａ２のみが存在する領域では、所定値の磁気インピーダンス６ｂが検出される。領域１０７Ａ１及び領域１０７Ａ２が重複するように存在する領域では、磁気インピーダンス６ｂの２倍の磁気インピーダンス６ｃが検出される。インキＣを用いて印刷した領域のうち、領域１０７Ｃ１及び領域１０３Ｃ２が重複するように存在する領域では、領域１０７Ａ２のみが存在する領域よりも低い磁気インピーダンス６ｄが検出され、領域１０７Ｃ２のみが存在する領域では、領域１０７Ｃ１及び領域１０３Ｃ２が存在する領域よりも更に低いが、インキの存在しない領域８の磁気インピーダンス６よりも高い磁気インピーダンス６ｅが検出される。
【００９１】
印刷物１０７の真偽判別を行う際には、基準値７を設定し、読み取った磁気インピーダンス６ａ、６ｂ、６ｃ、６ｄ、６ｅと基準値７とを比較照合することで、印刷物１０７の真偽を判別することができる。
【００９２】
赤外線透過／吸収特性として、図１７（ｂ）に示されるように印刷物１０７を第１の方向に搬送して赤外線センサ１２で赤外透過量を測定すると、インキＡを用いて印刷した領域のうち、領域１０７Ａ２のみが存在する領域では、インキＡが片面に存在することにより、インキが全く存在しない領域８の赤外透過量１０ａよりもある程度低下した赤外透過量１０ｂが測定される。領域１０７Ａ１及び１０７Ａ２が存在する領域では、インキＡが両面に存在することにより赤外透過量１０ｂの２倍に低下した赤外透過量１０ｃが測定される。インキＣを用いて印刷した領域のうち、領域１０７Ｃ１及び１０７Ｃ２が存在する領域では、最も低下した赤外透過量１０ｄが測定される。領域１０７Ｃ２のみが存在する領域では、２番目に大きく低下した赤外透過量１０ｅが測定される。
【００９３】
印刷物１０７の真偽判別を行う際には、基準値１１を設定し、読み取った赤外透過量１０ａ、１０ｂ、１０ｃ、１０ｄ、１０ｅと基準値１１とを比較照合することで、印刷物１０７の真偽を判別することができる。
【００９４】
（８）第８の実施の形態による印刷物
上述したインキの形態２によるインキを用いて、印刷の形態４で印刷した、第８の実施の形態による印刷物１０８について説明する。
【００９５】
２）印刷の形態：４
図１８（ａ）、図１９（ａ）に示されるように、基材の一方の表面上に、インキＡを用いて図柄の図中左上の４分の１を印刷して領域１０８Ａ１を形成し、インキＣを用いて図柄の図中右上の４分の１を印刷して領域１０８Ｃ２を形成する。さらに基材の同じく一方の表面上に、インキＣを用いて図柄の図中左下の４分の１を印刷して領域１０８Ｃ１を形成し、インキＡを用いて図柄の図中右下の４分の１を印刷して領域１０８Ａ２を形成する。このように、インキＡの領域とインキＣの領域とを、第１の方向及び第２の方向に沿って交互となるように配置する。
【００９６】
磁気特性として、図１８（ｂ）に示されるように印刷物１０８を第１の方向に搬送して領域１０８Ａ１、１０８Ｃ２を横断する第１の走査線に沿って磁気センサ１３で磁気インピーダンスを測定すると、領域１０８Ａ１が存在する領域では、所定値の磁気インピーダンス６ｂが検出され、領域１０８Ｃ２が存在する領域では、磁気インピーダンス６ｂよりも低いがインキが存在しない領域８の磁気インピーダンス６ａよりも高い磁気インピーダンス６ｃが測定される。第１の走査線から所定距離を隔てて、印刷物１０８における領域１０８Ｃ１、１０８Ａ２を横断する第２の走査線に沿って磁気センサ１３により磁気インピーダンスを測定した場合は、図１８（ｂ）における左右が入れ替わった結果が検出される。
【００９７】
印刷物１０８の真偽判別を行う際には、基準値７を設定し、読み取った磁気インピーダンス６ａ、６ｂ、６ｃと基準値７とを比較照合することで、印刷物１０８の真偽を判別することができる。
【００９８】
赤外線透過／吸収特性として、図１９（ｂ）に示されるように印刷物１０８における領域１０８Ａ１、１０８Ｃ２を横断する第１の走査線に沿って図中左右方向に赤外線センサ１２を走査すると、領域１０８Ａ１が存在する領域では、インキＡが片面に存在することによりインキが全く存在しない領域よりも赤外線の透過量がある程度低下し、領域１０８Ｃ２が存在する領域では、赤外線の透過量が大きく低下する。第１の走査線から所定距離を隔てて、印刷物１０８における領域１０８Ｃ１、１０８Ａ２を横断する第２の走査線に沿って赤外透過量を測定した場合は、図１９（ｂ）における左右が入れ替わった結果が検出される。
【００９９】
印刷物１０８の真偽判別を行う際には、基準値１１を設定し、読み取った赤外透過量１０ａ、１０ｂ、１０ｃと基準値１１とを比較照合することで、印刷物１０８の真偽を判別することができる。
【０１００】
また、本実施の形態によれば、印刷物１０８を第１の方向に搬送して磁気センサ１３、赤外線センサ１２により測定する場合に限らず、第２の方向に印刷物１０８を搬送しても同様に測定することが可能であるため、搬送方向に依存することなく優れた機械読み取り性を得ることができる。
【０１０１】
（９）第９の実施の形態による印刷物
以下のようなインキの形態３によるインキを用いて、印刷の形態１で印刷した第９の実施の形態による印刷物１０９について説明する。
【０１０２】
１）インキの形態：３
以下のような特性を有する二種類のインキＡ、Ｄを用いる。
インキＡ：赤外線透過特性を有する。
軟磁性材料及び半硬磁性材料を含有し、双方の磁気特性を有する。
インキＤ：赤外線吸収特性を有する。
半硬磁性材料のみを含有し、インキＡよりも高い半硬磁性を有する。
【０１０３】
２）印刷の形態：１
図２０（ａ）、図２１（ａ）に示されるように、基材の一方の表面上にのみ、インキＡを用いて図柄の図中左半分を印刷して領域１０９Ａを形成し、インキＤを用いて図柄の図中右半分を印刷して領域１０９Ｄを形成する。
【０１０４】
磁気特性として、図２０（ｂ）に示されるように印刷物１０９を第１の方向に搬送して磁気センサ１３により磁気インピーダンスを測定すると、インキＡを用いて印刷した領域１０９Ａでは、インキが存在しない領域８の磁気インピーダンス６ａよりも高い磁気インピーダンス６ｂが検出される。インキＤを用いて印刷した領域１０１Ｂでは、磁気インピーダンス６ｂよりも更に高い磁気インピーダンス６ｃが検出される。
【０１０５】
印刷物１０９の真偽判別を行う際には、基準値７を設定し、読み取った磁気インピーダンス６ａ、６ｂ、６ｃと基準値７とを比較照合することで、印刷物１０９の真偽を判別することができる。
【０１０６】
赤外線透過／吸収特性として、図２１（ｂ）に示されるように印刷物１０９を第１の方向に搬送して赤外線センサ１２で赤外透過量を測定すると、インキＡを用いて印刷した領域１０９Ａでは、インキＡの存在により、インキが全く存在しない領域８の赤外透過量１０ａよりもある程度低下した赤外透過量１０ｂが測定される。インキＤを用いて印刷した領域１０９Ｄでは、大幅に低下した赤外透過量１０ｃが測定される。
【０１０７】
印刷物１０９の真偽判別を行う際には、基準値１１を設定し、読み取った赤外透過量１０ａ、１０ｂ、１０ｃと基準値１１とを比較照合することで、印刷物１０９の真偽を判別することができる。
【０１０８】
（１０）第１０の実施の形態による印刷物
上述したインキの形態３によるインキを用いて、印刷の形態２で印刷した、第１０の実施の形態による印刷物１１０について説明する。
【０１０９】
２）印刷の形態：２
図２２（ａ）、図２３（ａ）に示されるように、基材の一方の表面上に、インキＡを用いて図柄の図中左半分を印刷して領域１１０Ａ１を形成し、インキＤを用いて図柄の図中右半分を印刷して領域１１０Ｄ１を形成する。基材の他方の表面上に、インキＡを用いて領域１１０Ａ１の裏面側の対応する位置に図柄の図中左半分を同一面積で印刷して領域１１０Ａ２を形成し、インキＤを用いて領域１１０Ｄ１の裏面側の対応する位置に図柄の図中右半分を同一面積で印刷して領域１１０Ｄ２を形成する。
【０１１０】
磁気特性として、図２２（ｂ）に示されるように印刷物１１０を第１の方向に搬送して磁気センサ１３により磁気インピーダンスを測定すると、インキＡを用いて印刷した領域１１０Ａ１及び１０２Ａ２では、インキの存在しない領域８の磁気インピーダンス６ａよりも高い磁気インピーダンス６ｂが検出される。インキＤを用いて印刷した領域１１０Ｄ１及び１１０Ｄ２では、領域１１０Ａ１及び１０２Ａ２よりも高い磁気インピーダンス６ｃが検出される。
【０１１１】
印刷物１１０の真偽判別を行う際には、基準値７を設定し、読み取った磁気インピーダンス６ａ、６ｂ、６ｃと基準値７とを比較照合することで、印刷物１１０の真偽を判別することができる。
【０１１２】
赤外線透過／吸収特性として、図２３（ｂ）に示されるように印刷物１１０を測定して赤外線センサ１２で赤外透過量を測定すると、インキＡを用いて印刷した領域１１０Ａ１及び１１０Ａ２では、インキＡの存在により、インキが全く存在しない領域８の赤外透過量１０ａよりもある程度低下した赤外透過量１０ｃが測定される。インキＤを用いて印刷した領域１１０Ｄ１及び１１０Ｄ２では、赤外線が吸収されて大幅に低下した赤外透過量１０ｃが測定される。
【０１１３】
印刷物１１０の真偽判別を行う際には、基準値１１を設定し、読み取った赤外透過量１０ａ、１０ｂ、１０ｃと基準値１１とを比較照合することで、印刷物１１０の真偽を判別することができる。
【０１１４】
（１１）第１１の実施の形態による印刷物
上述したインキの形態３によるインキを用いて、印刷の形態３で印刷した、第１１の実施の形態による印刷物１１１について説明する。
【０１１５】
２）印刷の形態：３
図２４（ａ）、図２５（ａ）に示されるように、基材の一方の表面上に、インキＡを用いて図柄の図中左半分を印刷して領域１１１Ａ１を形成し、インキＤを用いて図柄の図中右半分を印刷して領域１１１Ｄ１を形成する。基材の他方の表面上に、インキＡを用いて領域１１１Ａ１の裏面側の対応する位置に、領域１１１Ａ１よりも大きい面積で図柄の図中左半分を印刷して領域１１１Ａ２を形成し、インキＤを用いて領域１１１Ｄ１の裏面側の対応する位置に、領域１１１Ｄ１よりも大きい面積で図柄の図中右半分を印刷して領域１１１Ｄ２を形成する。
【０１１６】
磁気特性として、図２４（ｂ）に示されるように印刷物１１１を第１の方向に搬送すると、インキＡを用いて印刷した領域のうち、領域１１１Ａ２のみが存在する領域では、インキが存在しない領域８の磁気インピーダンス６ａよりも高い磁気インピーダンス６ｂが検出される。領域１１１Ａ１及び領域１１１Ａ２が重複するように存在する領域では、磁気インピーダンス６ｂの２倍の高さの磁気インピーダンス６ｃが検出される。インキＤを用いて印刷した領域のうち、領域１１１Ｄ１及び領域１１１Ｄ２が存在する領域では、領域１１１Ａ１及び領域１１１Ａ２の磁気インピーダンス６ｃよりも更に高い、最も高い磁気インピーダンス６ｄが検出される。領域１１１Ｄ２のみが存在する領域では、領域１１１Ａ１及び領域１１１Ａ２の磁気インピーダンス６ｄの２分の１であって、領域１１１Ａ２のみの磁気インピーダンス６ｂよりも高い磁気インピーダンス６ｅが検出される。
【０１１７】
印刷物１１１の真偽判別を行う際には、基準値７を設定し、読み取った磁気インピーダンス６ａ、６ｂ、６ｃ、６ｄ、６ｅと基準値７とを比較照合することで、印刷物１１１の真偽を判別することができる。
【０１１８】
赤外線透過／吸収特性として、図２５（ｂ）に示されるように印刷物１１１を第１の方向に搬送して赤外線センサ１２により赤外透過量を測定すると、インキＡを用いて印刷した領域のうち、領域１１１Ａ２のみが存在する領域では、インキＡが片面に存在することにより、インキが全く存在しない領域８の赤外透過量１０ａよりもある程度低下した赤外透過量１０ｂが測定される。領域１１１Ａ１及び１１１Ａ２が存在する領域では、インキＡが両面に存在することにより赤外透過量１０ｂの２倍に低下した赤外透過量１０ｂが測定される。インキＤを用いて印刷した領域のうち、領域１１１Ｄ１及び１１１Ｄ２が存在する領域では、最も低下した赤外透過量１０ｄが測定され、領域１１１Ｄ２のみが存在する領域では、２番目に大きく低下した赤外透過量１０ｅが測定される。
【０１１９】
印刷物１１１の真偽判別を行う際には、基準値１１を設定し、読み取った赤外透過量１０ａ、１０ｂ、１０ｃ、１０ｄ、１０ｅと基準値１１とを比較照合することで、印刷物１１１の真偽を判別することができる。
【０１２０】
（１２）第１２の実施の形態による印刷物
上述したインキの形態１によるインキを用いて、印刷の形態４で印刷した、第４の実施の形態による印刷物１１２について説明する。
【０１２１】
２）印刷の形態：４
図２６（ａ）、図２７（ａ）に示されるように、基材の一方の表面上に、インキＡを用いて図柄の図中左上の４分の１を印刷して領域１１２Ａ１を形成し、インキＤを用いて図柄の図中右上の４分の１を印刷して領域１１２Ｄ２を形成する。さらに基材の同じく一方の表面上に、インキＤを用いて図柄の図中左下の４分の１を印刷して領域１１２Ｄ１を形成し、インキＡを用いて図柄の図中右下の４分の１を印刷して領域１１２Ａ２を形成する。このように、インキＡの領域とインキＤの領域とを、第１の方向及び第２の方向に沿って交互となるように配置する。
【０１２２】
磁気特性として、図２６（ｂ）に示されるように印刷物１１２における領域１１２Ａ１、１１２Ｄ２を横断する第１の走査線に沿って磁気センサ１３で磁気インピーダンスを測定すると、領域１１２Ａ１が存在する領域では、インキが存在しない領域８の磁気インピーダンス６ａよりも高い磁気インピーダンス６ｂが検出される。領域１１２Ｄ２が存在する領域は、磁気インピーダンス６ｂよりも更に高い磁気インピーダンス６ｃが検出される。第１の走査線から所定距離を隔てて、印刷物１１２における領域１１２Ｄ１、１１２Ａ２を横断する第２の走査線に沿って磁気センサ１３により磁気インピーダンスを測定した場合は、図２６（ｂ）における左右が入れ替わった結果が検出される。
【０１２３】
印刷物１１２の真偽判別を行う際には、基準値７を設定し、読み取った磁気インピーダンス６ａ、６ｂ、６ｃと基準値７とを比較照合することで、印刷物１１２の真偽を判別することができる。
【０１２４】
赤外線透過／吸収特性として、図２７（ｂ）に示されるように印刷物１１２を第１の方向に搬送して領域１１２Ａ１、１１２Ｄ２を横断する第１の走査線に沿って赤外線センサ１２で赤外透過量を測定すると、領域１１２Ａ１が存在する領域では、インキＡが片面に存在することにより、インキが全く存在しない領域８よりもある程度低下した赤外透過量１０ｂが測定される。領域１１２Ｄ２が存在する領域では、大きく低下した赤外透過量１０ｃが測定される。第１の走査線から所定距離を隔てて、印刷物１１２における領域１１２Ｄ１、１１２Ａ２を横断する第２の走査線に沿って赤外線センサ１２で赤外透過量を測定した場合は、図２７（ｂ）における左右が入れ替わった結果が検出される。
【０１２５】
印刷物１１２の真偽判別を行う際には、基準値１１を設定し、読み取った赤外透過量１０ａ、１０ｂ、１０ｃと基準値１１とを比較照合することで、印刷物１１２の真偽を判別することができる。
【０１２６】
また、本実施の形態によれば、印刷物１１２を第１の方向に搬送して磁気センサ１３、赤外線センサ１２により測定する場合に限らず、第２の方向に印刷物１１２を搬送しても同様に測定することが可能であるため、搬送方向に依存することなく優れた機械読み取り性を得ることができる。
【０１２７】
（１３）第１３の実施の形態による印刷物
以下のようなインキの形態４によるインキを用いて、印刷の形態１で印刷した、第１３の実施の形態による印刷物１１３について説明する。
【０１２８】
１）インキの形態：４
以下のような特性を有する二種類のインキＡ、Ｅを用いる。
インキＡ：赤外線透過特性を有する。
軟磁性材料及び半硬磁性材料を含有し、双方の磁気特性を有する。
インキＥ：赤外線吸収特性を有する。
軟磁性材料及び半硬磁性材料を含有し、インキＡと同一の磁気特性を有する。
【０１２９】
２）印刷の形態：１
図２８（ａ）、図２９（ａ）に示されるように、基材の一方の表面上にのみ、インキＡを用いて図柄の図中左半分を印刷して領域１１３Ａを形成し、インキＥを用いて図柄の図中右半分を印刷して領域１１３Ｅを形成する。
【０１３０】
磁気特性として、図２８（ｂ）に示されるように印刷物１１３を第１の方向に搬送して磁気センサ１３で磁気インピーダンスを測定すると、インキＡを用いて印刷した領域１１３Ａでは、インキが存在しない領域８の磁気インピーダンス６ａよりも高い磁気インピーダンス６ｂが検出される。インキＥを用いて印刷した領域１１３Ｅでは、領域１１３Ａと同一の磁気インピーダンス６ｂが検出される。
【０１３１】
印刷物１１３の真偽判別を行う際には、基準値７を設定し、読み取った磁気インピーダンス６ａ、６ｂと基準値７とを比較照合することで、印刷物１１３の真偽を判別することができる。
【０１３２】
赤外線透過／吸収特性として、図２９（ｂ）に示されるように印刷物１１３に対して図中左右方向に赤外線センサ１２を走査すると、インキＡを用いて印刷した領域１１３Ａでは、インキＡの存在によりインキが全く存在しない領域よりも赤外線の透過量がある程度低下し、インキＥを用いて印刷した領域１１３Ｅでは、赤外線が吸収されて赤外線の透過量が大幅に低下する。
【０１３３】
印刷物１１３の真偽判別を行う際には、基準値１１を設定し、読み取った赤外透過量１０ａ、１０ｂ、１０ｃと基準値１１とを比較照合することで、印刷物１１３の真偽を判別することができる。
【０１３４】
（１４）第１４の実施の形態による印刷物
上述したインキの形態４によるインキを用いて、印刷の形態２で印刷した、第１４の実施の形態による印刷物１１４について説明する。
【０１３５】
２）印刷の形態：２
図３０（ａ）、図３１（ａ）に示されるように、基材の一方の表面上に、インキＡを用いて図柄の図中左半分を印刷して領域１１４Ａ１を形成し、インキＥを用いて図柄の図中右半分を印刷して領域１１４Ｅ１を形成する。基材の他方の表面上に、インキＡを用いて領域１１４Ａ１の裏面側の対応する位置に図柄の図中左半分を同一面積で印刷して領域１１４Ａ２を形成し、インキＥを用いて領域１１４Ｅ１の裏面側の対応する位置に図柄の図中右半分を同一面積で印刷して領域１１４Ｅ２を形成する。
【０１３６】
磁気特性として、図３０（ｂ）に示されるように印刷物１１４を第１の方向に搬送して磁気センサ１３により磁気インピーダンスを測定すると、インキＡを用いて印刷した領域１１４Ａ１及び１１４Ａ２では、インキが存在しない領域８の磁気インピーダンス６ａよりも高い磁気インピーダンス６ｂが検出され、インキＥを用いて印刷した領域１１４Ｅ１及び１１４Ｅ２では、領域１１４Ａ１及び１１４Ａ２と同一の磁気インピーダンス６ｂが検出される。
【０１３７】
印刷物１１４の真偽判別を行う際には、基準値７を設定し、読み取った磁気インピーダンス６ａ、６ｂと基準値７とを比較照合することで、印刷物１１４の真偽を判別することができる。
【０１３８】
赤外線透過／吸収特性として、図３１（ｂ）に示されるように印刷物１１４を第１の方向に搬送して赤外線センサ１２により赤外透過量を測定すると、インキＡを用いて印刷した領域１１４Ａ１及び１１４Ａ２では、インキＡの存在により、インキが全く存在しない領域８の赤外透過量１０ａよりもある程度低下した赤外透過量１０ｂが測定される。インキＥを用いて印刷した領域１１４Ｅ１及び１１４Ｅ２では、赤外線が吸収されて大幅に低下した赤外透過量１０ｃが測定される。
【０１３９】
印刷物１１４の真偽判別を行う際には、基準値１１を設定し、読み取った赤外透過量１０ａ、１０ｂ、１０ｃと基準値１１とを比較照合することで、印刷物１１４の真偽を判別することができる。
【０１４０】
（１５）第１５の実施の形態による印刷物
上述したインキの形態４によるインキを用いて、印刷の形態３で印刷した、第１５の実施の形態による印刷物１１５について説明する。
【０１４１】
２）印刷の形態：３
図３２（ａ）、図３３（ａ）に示されるように、基材の一方の表面上に、インキＡを用いて図柄の図中左半分を印刷して領域１１５Ａ１を形成し、インキＥを用いて図柄の図中右半分を印刷して領域１１５Ｅ１を形成する。基材の他方の表面上に、インキＡを用いて領域１１５Ａ１の裏面側の対応する位置に、領域１１５Ａ１よりも大きい面積で図柄の図中左半分を印刷して領域１１５Ａ２を形成し、インキＥを用いて領域１１５Ｅ１の裏面側の対応する位置に、領域１１５Ｅ１よりも大きい面積で図柄の図中右半分を印刷して領域１１５Ｅ２を形成する。
【０１４２】
磁気特性として、図３２（ｂ）に示されるように印刷物１１５に対して図中左右方向に磁気センサ１３を走査すると、インキＡを用いて印刷した領域のうち、領域１１５Ａ２のみが存在する領域では、インキが存在しない領域８の磁気インピーダンス６ａよりも高い磁気インピーダンスが検出される。領域１１５Ａ１及び領域１１５Ａ２が重複するように存在する領域では、磁気インピーダンス６ｂの２倍の高さの磁気インピーダンス６ｃが検出される。インキＥを用いて印刷した領域のうち、領域１１５Ｅ１及び領域１１５Ｅ２が存在する領域では、領域１１５Ａ１及び領域１１１Ａ２と同一の磁気インピーダンス６ｃが検出される。領域１１５Ｅ２のみが存在する領域では、領域１１５Ａ２のみが存在する領域と同一の磁気インピーダンス６ｂが検出される。
【０１４３】
印刷物１１５の真偽判別を行う際には、基準値７を設定し、読み取った磁気インピーダンス６ａ、６ｂと基準値７とを比較照合することで、印刷物１１５の真偽を判別することができる。
【０１４４】
赤外線透過／吸収特性として、図３３（ｂ）に示されるように印刷物１１５に対して図中左右方向に赤外線センサ１２を走査すると、インキＡを用いて印刷した領域のうち、領域１１５Ａ２のみが存在する領域では、インキＡが片面に存在することにより、インキが全く存在しない領域８よりもある程度低下した赤外透過量１０ｂが測定される。領域１１５Ａ１及び１１５Ａ２が存在する領域では、インキＡが両面に存在することにより、赤外透過量１０ｂの２倍に低下した赤外透過量１０ｃが測定される。インキＥを用いて印刷した領域のうち、領域１１５Ｅ１及び１１５Ｅ２が存在する領域では、最も低下した赤外透過量１０ｄが測定される。領域１１５Ｅ２のみが存在する領域では、２番目に大きく低下した赤外透過量１０ｅが測定される。
【０１４５】
印刷物１１５の真偽判別を行う際には、基準値１１を設定し、読み取った赤外透過量１０ａ、１０ｂ、１０ｃ、１０ｄ、１０ｅと基準値１１とを比較照合することで、印刷物１１５の真偽を判別することができる。
（１６）第１６の実施の形態による印刷物
上述したインキの形態４によるインキを用いて、印刷の形態４で印刷した、第１６の実施の形態による印刷物１１６について説明する。
【０１４６】
２）印刷の形態：４
図３４（ａ）、図３５（ａ）に示されるように、基材の一方の表面上に、インキＡを用いて図柄の図中左上の４分の１を印刷して領域１１６Ａ１を形成し、インキＥを用いて図柄の図中右上の４分の１を印刷して領域１１６Ｅ２を形成する。さらに基材の同じく一方の表面上に、インキＥを用いて図柄の図中左下の４分の１を印刷して領域１１６Ｅ１を形成し、インキＡを用いて図柄の図中右下の４分の１を印刷して領域１１６Ａ２を形成する。このように、インキＡの領域とインキＥの領域とを、第１の方向及び第２の方向に沿って交互となるように配置する。
【０１４７】
磁気特性として、図３４（ｂ）に示されるように印刷物１１６における領域１１６Ａ１、１１６Ｅ２を横断する第１の走査線に沿って磁気センサ１３により磁気インピーダンスを測定すると、領域１１６Ａ１が存在する領域では、インキが存在しない領域８の磁気インピーダンス６ａよりも高い磁気インピーダンス６ｂが検出され、領域１１６Ｅ２が存在する領域では、領域１１６Ａ１が存在する領域と同一の磁気インピーダンス６ｂが検出される。第１の走査線から所定距離を隔てて、印刷物１１６における領域１１６Ｅ１、１１６Ａ２を横断する第２の走査線に沿って磁気センサ１３により磁気インピーダンスを測定した場合は、図３４（ｂ）における左右が入れ替わる関係にあるが結果として同一の磁気インピーダンス６ｂが検出される。
【０１４８】
印刷物１１６の真偽判別を行う際には、基準値７を設定し、読み取った磁気インピーダンス６ａ、６ｂと基準値７とを比較照合することで、印刷物１１６の真偽を判別することができる。
【０１４９】
赤外線透過／吸収特性として、図３５（ｂ）に示されるように印刷物１１６における領域１１６Ａ１、１１６Ｅ２を横断する第１の走査線に沿って赤外線センサ１２により赤外透過量を測定すると、領域１１６Ａ１が存在する領域では、インキＡが片面に存在することにより、インキが全く存在しない領域８の赤外透過量１０ａよりもある程度低下した赤外透過量１０ｂが測定される。領域１１６Ｅ２が存在する領域では、大きく低下した赤外透過量１０ｃが測定される。第１の走査線から所定距離を隔てて、印刷物１１６における領域１１６Ｅ１、１１６Ａ２を横断する第２の走査線に沿って赤外線センサ１２により赤外透過量を測定した場合は、図３５（ｂ）における左右が入れ替わった結果が検出される。
【０１５０】
印刷物１１６の真偽判別を行う際には、基準値１１を設定し、読み取った赤外透過量１０ａ、１０ｂ、１０ｃと基準値１１とを比較照合することで、印刷物１１６の真偽を判別することができる。
【０１５１】
また、本実施の形態によれば、印刷物１１６を第１の方向に搬送して磁気センサ１３、赤外線センサ１２により測定する場合に限らず、第２の方向に印刷物１１６を搬送しても同様に測定することが可能であるため、搬送方向に依存することなく優れた機械読み取り性を得ることができる。
【０１５２】
上述した実施の形態による磁性インキによれば入手が容易ではなく、また上述した実施の形態による印刷物によれば、この磁性インキを用いることで偽造抵抗力を向上させることが可能である。
【０１５３】
また、上述した第１〜第１６の実施の形態と異なり、インキの形態として以下のような二種類のインキＦ及びＧを用いて、上述した印刷の形態１〜４により単一の図柄の印刷画像を形成することもできる。
インキＦ：赤外線透過特性を有する。
磁性材料を含有せず、磁性を有していない。
インキＧ：赤外線吸収特性を有する。
軟磁性材料及び半硬磁性材料を有し、双方の磁気特性を有する。
【０１５４】
また、インキの形態として以下のような二種類のインキＨ及びＪを用いて、上述した印刷の形態１〜４により図柄の印刷画像を形成することもできる。
インキＨ：赤外線透過特性を有する。
軟磁性材料を含有し、軟磁性を有する。
インキＪ：赤外線吸収特性を有する。
軟磁性材料及び半硬磁性材料を有し、双方の磁気特性を有する。
【０１５５】
以上、本発明の実施の形態について説明したが、この実施の形態は例として提示したものであり、発明の技術的範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の技術的範囲や要旨に含まれるとともに、特許請求の範囲に記載された発明とその均等の範囲に含まれる。
【符号の説明】
【０１５６】
１ａ、１０１〜１１６  印刷物
２  基材
３  偽造防止印刷領域
４  印刷画像
４ａ  第１の印刷画像
４ｂ  第２の印刷画像
６ａ、６ｂ、６ｃ、６ｄ、６ｅ  磁気インピーダンス
７  磁気インピーダンスの基準値
１０ａ、１０ｂ、１０ｃ、１０ｄ、１０ｅ  赤外透過量
１１  赤外透過量の基準値
１２  赤外線センサ
１３  磁気センサ
Ａ、Ｂ、Ｃ、Ｄ、Ｅ  インキ
【図１】
2019156917.tif 000003
【図２】
2019156917.tif 000004
【図３】
2019156917.tif 000005
【図４】
2019156917.tif 000006
【図５】
2019156917.tif 000007
【図６】
2019156917.tif 000008
【図７】
2019156917.tif 000009
【図８】
2019156917.tif 000010
【図９】
2019156917.tif 000011
【図１０】
2019156917.tif 000012
【図１１】
2019156917.tif 000013
【図１２】
2019156917.tif 000014
【図１３】
2019156917.tif 000015
【図１４】
2019156917.tif 000016
【図１５】
2019156917.tif 000017
【図１６】
2019156917.tif 000018
【図１７】
2019156917.tif 000019
【図１８】
2019156917.tif 000020
【図１９】
2019156917.tif 000021
【図２０】
2019156917.tif 000022
【図２１】
2019156917.tif 000023
【図２２】
2019156917.tif 000024
【図２３】
2019156917.tif 000025
【図２４】
2019156917.tif 000026
【図２５】
2019156917.tif 000027
【図２６】
2019156917.tif 000028
【図２７】
2019156917.tif 000029
【図２８】
2019156917.tif 000030
【図２９】
2019156917.tif 000031
【図３０】
2019156917.tif 000032
【図３１】
2019156917.tif 000033
【図３２】
2019156917.tif 000034
【図３３】
2019156917.tif 000035
【図３４】
2019156917.tif 000036
【図３５】
2019156917.tif 000037